(57)【要約】本明細書に開示されているのは、骨折や捻挫をした患者の患部を支持する整形用副子である。副子は、水硬化性樹脂を塗布した５００〜１５００ｇ／ｍ２のポリエステル不織布を有する支持体と、ポリエチレン、アルミニウム及びナイロン（またはポリエステル）の組み合わせからなり、水による患部の悪化を防止するように水の浸透を完全に防止する嚢状のアルミケーシングと、ポリプロピレン不織布を有し、前記支持体上に順次に形成される２００〜４００ｇ／ｍ２のポリエステル、ポリプロピレンまたはナイロンを有する外表面層を有する皮膚保護層と、を含む。皮膚接触層、表面層、及び支持体をその間に含む従来の整形用副子とは異なり、本発明の副子では、前記支持体がアルミケーシングに直接搭載されており、外表面層と前記皮膚保護層とがその上に設けられる構造を持つ。【選択図】図１
2010520769.tif 000002
【特許請求の範囲】
【請求項１】
骨折や捻挫をした患者の患部を支持する整形用副子であって、患部を支持するための支持体と、前記支持体の外層である前記皮膚保護層及び外表面層と、前記支持体と前記皮膚保護層との間、及び前記支持体と前記外表面層との間に設けられ、その適合固定時に、水が前記支持体のみに導入されるとともに前記皮膚保護層と前記外表面層とには接触させないようにできるアルミケーシングと、からなることを特徴とする整形用副子。
【請求項２】
前記支持体は５００〜１５００ｇ／ｍ２の重量を有する不織布からなり、前記不織布は水硬化性樹脂を６０〜８０％含浸していることを特徴とする請求項１に係る副子。
【請求項３】
前記支持体はパラフィン油で塗布されることを特徴とする請求項２に係る副子。
【請求項４】
骨折や捻挫をした患者の患部を支持する整形用副子の調製方法であって、５００〜１５００ｇ／ｍ２の重量を有するポリエステル不織布と、ナイロン、アルミニウム及び低密度ポリエチレンの組み合わせからなるアルミケーシングと、５０〜２００ｇ／ｍ２の重量を有する疎水性ポリエステル不織布からなる外表面層と、２００〜４００ｇ／ｍ２の重量を有する疎水性ポリプロピレン不織布からなる前記皮膚保護層と、からなる支持体を設ける第１ステップと、１０〜１５％のＮＣＯ％を有するポリウレタンプレポリマーからなる水硬化性樹脂を前記支持体に塗布して、前記支持体用の不織布に前記水硬化性樹脂を６０〜８０％含浸させる第２ステップと、前記アルミケーシングを前記支持体から容易に分離できるようにするために、前記支持体に前記水硬化性樹脂とパラフィン油とを塗布する第３ステップと、２つの層を有する前記アルミケーシングを加熱接着し、第３ステップを経た前記支持体がその中に被包されるようにする第４ステップと、前記支持体を被包する前記アルミケーシングの両外面に、前記外表面層と前記皮膚保護層を配置かつ取り付ける第５ステップと、からなることを特徴とする整形用副子の調製方法。
【発明の詳細な説明】
【技術分野】
【０００１】
本発明は、一般に骨折や捻挫をした患者の患部を支持する整形用副子に関し、特に、水硬化性樹脂を塗布した不織布支持体と、前記支持体の外層としてのポリプロピレン不織布を含む皮膚保護層とネットワーク状の外表面層と、からなる整形用副子に関し、さらに、同副子の製造方法に関する。
【背景技術】
【０００２】
従来の整形用副子としてギプス包帯または合成包帯が、骨折、筋傷害、または捻挫をした患者の患部に使用されている。近年には、合成副子を用いるさまざまな固定方法が採用されている。
【０００３】
かかる副子は、さまざまな繊維が硬化材としての機能を果たす水硬化性合成樹脂で塗布されて支持体を構成し、次いでパッド内に被包されるように構築される。よって、前記副子は一度に適合固定され、除去可能に取り付けられるので、使いやすい。
【０００４】
整形用副子に使用される材料は、湾曲可能部が容易に成形されるように可撓性のある必要があり、二次傷害を防止するために十分な機械的強度を有する必要がある。
【０００５】
前記成形工程は均一な設定時間と適正な加工時間を必要とする。前記副子を適合固定後には、患部の悪化の原因となり得る二次傷害を防止するために、乾燥工程を効果的に行う必要がある。
【０００６】
前記ギプス包帯の場合、副子として長い間使用されてはいるが、長い適合時間と設定時間を必要とし、重量が大きく、その重量に比べて強度が低いとことから不利である。
【０００７】
かかる問題点を補うため、ガラス繊維、ポリエステル不織布、またはポリエステル編織物に水硬化性樹脂を塗布して支持体を構成する製品が開発されている。
【０００８】
しかしながら、水硬化性合成樹脂を用いる従来の副子の場合、前記合成樹脂が前記パッド層から流出する可能性もあり、患者の皮膚に好ましくない圧迫を加え、痛みや傷害をもたらす可能性もある。
【０００９】
加えて、前記問題点を解決するため、パッドが撥水処理される製品が使用されているが、かかる処理は水の吸収を阻害するために、均一な硬化を実現できないという問題、さらに、加工性が低下し、好ましくない製品形状の歪みが発生し、それによって患部が圧迫されるという問題がある。
【００１０】
加えて、前記問題点を補うため、親水性パッドをその外表面層にみに使用し、撥水性パッドを皮膚接触層に使用する製品の提案がなされている。しかしながら、前記親水性パッドの特性に起因して排水性が十分でなく、その乾燥時間が長いために患者に不快感を与え、患部を悪化させる。
【００１１】
また、親水性を維持するために親水剤を使用しているので、前記製品の親水性は経時的に低下する。
【００１２】
その結果として、前記問題点を解決するため、ダブルラッセルを用いて水を迅速に浸透かつ排出できるようにした製品が開発されている。しかしながら、皮膚保護層を水に接触させてからそれを乾燥することから、その使用法が複雑であり、それによって、患者に不快感を与え、患部の悪化を完全に防止することも困難である。
【００１３】
また、前記従来の製品は、前記水硬化性樹脂を硬化させるため、その製品全体を水中に浸漬するか、または水を噴霧するかのいずれかを行わなくてはならないので、水は皮膚保護層に不可避的に浸入してしまう。
【００１４】
従って、本発明は、皮膚保護層への水の浸入を完全に防止することを意図している。
【発明の概要】
【発明が解決しようとする課題】
【００１５】
それ故、本発明は、前記従来の技術において遭遇する上記問題点を念頭に置くなされたものであり、本発明の目的は、水を必要とする支持体のみに水が供給され、その皮膚保護層への浸透が防止されるよう構築されているため、残留水による患者の不快感を完全に解消し、水による患部の悪化を完全に防止する整形用副子を提供するとともに、同副子の製造方法を提供することである。
【課題を解決するための手段】
【００１６】
上記目的を達成するために、本発明は、支持体と、前記支持体上に直接に設けたアルミケーシングと、一般的な整形用副子のように支持体上に直接設けずに前記アルミケーシング上に形成した外表面層及び皮膚保護層と、からなる整形用副子を提供する。前記支持体は、水硬化性樹脂を塗布した不織布を含み、５００〜１５００ｇ／ｍ２のポリエステル不織布で構成される。前記アルミケーシングは、ポリエチレン、アルミニウム及びナイロン（またはポリエステル）の組み合わせを含み、前記皮膚保護層はポリプロピレン不織布からなり、前記外表面層はその上に設けられる。前記外表面層は、ポリエステル、ポリプロピレン、及びナイロンからなる群から選択される材料からなり、２００〜４００ｇ／ｍ２の重量を有する。
【００１７】
加えて、本発明の副子では、前記支持体は５００〜１５００ｇ／ｍ２のニードルパンチ処理されたポリエステル不織布（水硬化性ポリウレタンを６０〜８０％含浸）からなる。さらに、前記支持体は、前記アルミケーシングへの付着を回避するためにパラフィン油で薄く塗布される。
【００１８】
加えて、支持体、前記支持体上に設けた皮膚保護層と外表面層、及び前記皮膚保護層と前記外表面層との上に設けたアルミケーシングからなる従来の副子と比較して、本発明の副子は、前記アルミケーシングを前記支持体上に直接に設け、前記皮膚保護層と前記外表面層とを前記アルミケーシング上に設けることを特徴とする。
【００１９】
加えて、本発明の副子では、前記アルミケーシングを前記支持体から分離するために使用される前記パラフィン油は、人体に無害な液体鉱物油を含む。
【図面の簡単な説明】
【００２０】
【図１】図１は本発明に係る整形用副子の全体構造を示す斜視図である。
【図２】図２は本発明に係る整形用副子を示す分解斜視図である。さらに、
【図３（ａ）】図３（ａ）は本発明に係る整形用副子の使用方法を示す図である。
【図３（ｂ）】図３（ｂ）は本発明に係る整形用副子の使用方法を示す図である。
【図３（ｃ）】図３（ｃ）は本発明に係る整形用副子の使用方法を示す図である。
【発明を実施するための形態】
【００２１】
以下、添付図面を参照して、本発明に係る整形用副子の詳細な説明を行う。
【００２２】
図１は本発明に係る整形用副子の全体構造を示す斜視図であり、図２は本発明に係る整形用副子を示す分解斜視図であり、図３（ａ）〜図３（ｃ）は本発明に係る整形用副子の使用方法を示す図である。
【００２３】
前記図面に示すように、本発明の整形用副子では、アルミケーシング２が皮膚保護層３ｂと外表面層３ａとを支持体１から分離している。従って、前記整形用副子を適合固定すると、前記支持体１のみに水が導入されるため、前記皮膚保護層３ｂと前記外表面層３ａの水との直接接触が防止される。
【００２４】
前記支持体１には、ニードルパンチ処理されたポリエステル不織布に水硬化性樹脂を含浸させることによって支持作用が付与される。さらに、前記水硬化性樹脂の粘着性に起因する前記アルミケーシング２と前記支持体１との分離困難を解消するために、前記支持体１はパラフィン油を含む。つまり、図３（ｃ）に示すように、前記支持体１はパラフィン油で薄く塗布されるので前記アルミケーシング２自然に分離できるようになっている。
【００２５】
図３（ａ）に示すように、使用時には、水を前記アルミケーシング２に添加して前記支持体１の水硬化性ウレタン樹脂と反応させ、その後に残留水を除去する。図３（ｂ）に示すように、前記アルミケーシング２を除去してから、図３（ｃ）に示すように前記副子を患者の患部に適合固定する。
【００２６】
前記皮膚保護層３ｂに使用される前記不織布は、ニードルパンチ処理によって調製され、患者の皮膚との接触時に柔らかい感触を患者に付与し、かつ患者の患部を前記支持体１から保護する働きをする。
【００２７】
このような事情から、前記皮膚保護層３ｂの不織布の重量が小さい場合、前記前記支持体１の圧迫による痛みを患部に与える可能性もある。その反面、前記不織布の重量が大きい場合には、かかる布を患部に適合するように成形することは困難である。
【００２８】
前記支持体１の場合には、水硬化性樹脂を塗布した支持体が使用される。好ましくは、支持体１は、５００〜１５００ｇ／ｍ２の重量を有するニードルパンチ処理されたポリエステル不織布に水硬化性樹脂（ＮＣＯ％=１０〜１５％）を６０〜８０％含浸させるような方式で使用する。あるいは、前記支持体として、６〜９の層を有する３〜８ｇ/ｉｎＤｍのガラス繊維織物またはポリエステル繊維織物を使用してもよい。
【００２９】
前記繊維または不織布の重量が小さいと、前記支持体１として機能するための十分な強度が得られない。その反面、その重量が大きいと、成形することが困難であり、結果として得られる製品は重くなり、十分な換気が得られない。
【００３０】
前記支持体１に塗布される前記水硬化性樹脂はポリウレタンプレポリマーを含み、好ましくは２５，０００〜６０，０００ｃｐｓの粘性範囲を有する。前記粘性がその上限を超えると、前記樹脂は前記支持体１の全体にわたって塗布されず、前記支持体の強度を低下させる。その反面、前記粘性がその下限よりも低いと、樹脂の流れが大きくなり、前記樹脂は前記不織布から流出する可能性もある。前記水硬化性樹脂は、好ましくは１０〜１５％のＮＣＯ％（イソシアナート官能基の重量比率）を有する。そのＮＣＯ％がその上限を超えると、前記樹脂と水の間の反応時に加熱温度が高くなり、それによって二次傷害の危険性が生じ、前記樹脂の粘性は低下する可能性もある。その反面、前記ＮＣＯ％がその下限よりも低いと、保存安定性は低下し、前記粘性も高くなるため、前記樹脂を前記支持体１上に塗布することが困難になる。
【００３１】
さらに、前記支持体１は２０〜２００ｍｍ厚のパラフィン油で塗布されて、前記アルミケーシング２をそれから嚢状に分離させる。前記パラフィン油は人体に無害な液体鉱物油を含む。
【００３２】
前記外表面層３ａの場合には、ポリエステル不織布が前記支持体１による二次傷害の危険性を防止するために使用される。ここで特に有用なのは、５０〜２００ｇ／ｍ２の重量を有する疎水性ポリエステル不織布である。本発明の副子は水の浸透と排水に関係しないので、成形に影響しない任意の織物や不織布を使用することが可能である。
【００３３】
前記皮膚保護層３ｂの場合には、２００〜４００ｇ／ｍ２の重量を有する疎水性ポリプロピレン不織布が、水と皮膚間の接触を回避し、前記支持体１から皮膚を保護するために使用される。
【００３４】
前述のように、本発明の副子は、嚢状の前記アルミケーシングを前記支持体に接触させるように構築されて、従来の問題点を解決することを可能にし、最終的には、患部の悪化に関連する問題と、患者の不快感とを完全に解決することができる。さらに、設定時間も均一で、患部への迅速な適合固定を実現して、前記副子を適合固定する介護者の利便性を向上させる。
【００３５】
本発明のよりよい理解は、本発明を例示するものではあるが、本発明を限定するものではない、以下の実施例を踏まえて得られるであろう。
【実施例】
【００３６】
＜実施例１＞
支持体１用の乾燥不織布を、５００〜１５００ｇ／ｍ２の重量と２〜５ｍｍの厚さを有するように、機械的結合工程であるニードルパンチ処理を用いて調製した。
【００３７】
水硬化性樹脂として前記支持体１上に塗布される、１０〜１５％のＮＣＯ％（重量比率）を有するポリウレタンプレポリマーを使用した。前記支持体は、前記不織布をその主な構成要素として、前記水硬化性樹脂と７:３の比率で構成した。
【００３８】
アルミケーシング２を前記支持体１から分離させるために、前記水硬化性樹脂を塗布した支持体に液体パラフィンを２０〜２００ｍｍの厚さでさらに塗布した。このような事情から、液体パラフィンは、「Ｋｕｋｄｏｎｇ  Ｏｉｌ  ＆  Ｃｈｅｍｉｃａｌｓ  Ｃｏ．  Ｌｔｄ．（韓国）」から入手可能な化粧品用液体パラフィン油から選択した。
【００３９】
前記アルミケーシング２は、ナイロン、アルミニウム及び低密度ポリエチレンの組み合わせからなり、１１０ｍｍの厚さを有した。
【００４０】
外表面層３ａ用の不織布は、疎水性ポリエステルを用いてニードルパンチ処理によって調製した。かかる不織布で構成した前記外表面層の重量は１００ｇ／ｍ２であった。
【００４１】
前記皮膚保護層３ｂは、機械的結合型不織布を疎水性ポリプロピレンを用いてニードルパンチ処理によって調製した。かかる不織布で構成した前記皮膚保護層の重量は３２０ｇ／ｍ２であった。
【００４２】
本発明の整形用副子を調製した際、単分子層を有する支持体を５ｋｇｆ/ｃｍ２の圧力で圧縮し、前記不織布と前記水硬化性樹脂との比率が７:３となるように所定量の水硬化性樹脂を塗布してから、さらに液体パラフィンを１００ｍｍの厚さに塗布した。その後、２つの層を有するアルミケーシングを、前記支持体がその中に被包されるように加熱接着し、その後に、それに対して前記外表面層と前記皮膚保護層とを両面接着テープを用いて取り付け、それによって製品を完成した。
【００４３】
＜比較例＞
製品タイプに応じて、吸湿性、乾燥時間、及び樹脂流動性を以下の通りに比較した。本発明に係る製品との比較には、Ａ社、Ｂ社、Ｃ社、及びＤ社から入手可能なＡ製品、Ｂ製品、Ｃ製品、及びＤ製品をそれぞれ使用した。
【００４４】
このような事情から、前記外表面層をＡ社のＡ製品にはネットワーク状のダブルラッセル（ポリエステル）、Ｂ社のＢ製品には疎水性ポリプロピレン不織布、Ｃ社のＣ製品には撥水性ポリエステルスパンレース不織布、及びＤ社Ｄ製品には親水性ポリプロピレン不織布をそれぞれを用いて調製した。
【００４５】
（試験例１）
前記外表面層の吸湿性を評価するため、５インチｘ４５インチ大の試料を水中に１０秒間浸漬させ、その後にＡＳＴＭＦ１５３６-９５に従ってその中央部分の設定時間を測定した。水が前記皮膚保護層３ｂと前記外表面層３ａとに直接接触することを防止するように構築された本発明品の場合には、前記アルミケーシング２を水で充填し、次いで１０秒間放置した。加えて、前記製品の熱安定性を評価するため、前記製品をオーブンに入れ、７００℃にて３０日間放置してから、同比較試験を行った。
【００４６】
本発明品の一般製品との比較例
【表１】
2010520769.tif 000003
【００４７】
オーブン内に７０℃にて３０日間放置後の製品比較例
【表２】
2010520769.tif 000004
【００４８】
表１から明らかなように、Ｄ社の親水性不織布を用いた製品、Ａ社のダブルラッセルを用いた製品、及び本発明の製品は優れた水浸透性を示した。表２から明らかなように、Ｄ社の親水性ポリプロピレン不織布を用いた製品は熱劣化し、さらに好ましくない撥水性を示した。
【００４９】
その結果として、水が前記皮膚保護層３ｂまたは前記外表面層３とは直接接触せずに前記支持体１と直接接触して前記支持体と反応したため、本発明の製品による劣化や設定時間への影響がなかったことから、本発明の製品は有利であった。
【００５０】
（試験例２）
前記湿潤製品の乾燥所要時間を測定するために以下の乾燥試験を行った。その結果を下の表３に示す。
【００５１】
（製品乾燥試験）
１．  ５インチｘ４５インチ大の製品の初期重量を測定した。
２．  十分な量の水を前記製品に導入するため、前記材料被包支持体を広く開口してから、前記製品を全て水中に１０秒間浸漬させた。本発明の製品の場合、前記アルミケーシングを水で充填してから１０秒間放置した。
３．  前記製品を水から取り出し、その湿潤製品を乾燥したタオルを用いて乾燥してから、その重量を測定した。本発明の製品の場合、前記アルミケーシングと水を同時に除去した。
４．  前記製品を２つに折りたたんでから、オーブン内で７００℃にて乾燥した。
５．  前記製品重量を経時的に測定し、前記製品の残留水含有量をパーセントで算出した。
初期水含有量％＝（製品水中重量−初期製品重量）÷（初期製品重量）ｘ１００
残留水含有量％＝（製品水中重量−乾燥製品重量）÷（製品水中重量−初期製品重量）ｘ１００
【００５２】
乾燥製品試験結果
【表３】
2010520769.tif 000005
【００５３】
表３から明らかなように、本発明の製品の場合、水を前記アルミケーシング内に添加してから、前記アルミケーシングとともに除去した。それによって、反応に必要な水を除いた残留水の全ては、他の製品と比較してはるかに迅速に除去できた。
【００５４】
本発明の製品の初期水含有量が低かったため、その乾燥時間は短縮され、残留水はなかった。その全体にわたって水が添加される従来の製品とは異なり、本発明の製品では、水を必要とする支持体のみに水が供給される。それ故、患者が水による不快感を受けず、それによって患部の悪化が防止された。
【産業上の利用可能性】
【００５５】
本明細書に記載したように、本発明は整形用副子及び同副子の製造方法を提供する。本発明によれば、水硬化性樹脂を用いる整形用副子では、水を導入することが容易である。さらに、患者の皮膚に水が接触する前記副子の部分には供給されないため、前記副子の乾燥所要時間が短縮できるようになっている。それによって、本発明の副子は、患者の患部の悪化を防止でき、患者の不快感を完全に解消できることに利点がある。
【００５６】
発明の好適な実施形態は例示的な目的で開示したものであって、当業者であれば、種々の変更、付加および代替を添付の特許請求の範囲で開示した本発明の範囲内で真の趣旨から逸脱することなく行い得ることを理解されるであろう。
【図１】
2010520769.tif 000006
【図２】
2010520769.tif 000007
【図３（ａ）】
2010520769.tif 000008
【図３（ｂ）】
2010520769.tif 000009
【図３（ｃ）】
2010520769.tif 000010
【国際調査報告】
2010520769.tif 000011
2010520769.tif 000012